(57)【要約】【課題】  担体の酸化、腐食による触媒性能の低下が抑えられた排ガス浄化用金属担体触媒を提供すること。【解決手段】  本発明の排ガス浄化用金属担体触媒は、鉄系金属箔あるいは鉄系金属シートにより形成された金属担体１と、金属担体１の表面に形成された担体被膜２と、担体被膜２の表面に形成された担持層３と、担持層３に担持された触媒金属と、からなることを特徴とする。本発明の排ガス浄化用金属担体触媒は、金属担体が腐食することによる担持層の剥離が生じなくなり、排ガス浄化用金属担体触媒としての寿命が長くなる効果を示す。【選択図】  図１
2010051965.tif 000002
【特許請求の範囲】
【請求項１】
鉄系金属箔あるいは鉄系金属シートにより形成された金属担体と、Ｎｉを５０〜９７ｗｔ％で含有し、該金属担体の表面を被覆して該金属担体が酸化されることを防止する担体被膜と、該担体被膜の表面に形成された担持層と、該担持層に担持された触媒金属と、からなることを特徴とする排ガス浄化用金属担体触媒。
【請求項２】
前記担体被膜は、更に、ＣｒおよびＳｉを有する被膜である請求項１記載の排ガス浄化用金属担体触媒。
【発明の詳細な説明】
【技術分野】
【０００１】
本発明は、内燃機関等の排気ガスを浄化する排ガス浄化用触媒に金属製の担体を用いた排ガス浄化用金属担体触媒に関する。
【背景技術】
【０００２】
自動車や、二輪車の排気ガスを浄化するために、排ガス浄化用装置が用いられている。この排ガス浄化用装置には、サーマルリアクタ方式、希薄燃焼方式、エンジンモディフィケーション方式および触媒方式などがあり、この中で触媒方式が広く用いられている。
【０００３】
触媒方式は、Ｐｔ、Ｒｈ、Ｐｄ等の触媒貴金属を用いて、排気ガスを浄化する方式である。この触媒方式の排ガス浄化用触媒は、触媒担体の表面に活性アルミナ（γ−アルミナ）等により担持層を形成し、この担持層に貴金属触媒を担持させたものが用いられる。
【０００４】
排気ガス浄化用触媒は、触媒担体の形状により、モノリス形状、粒状、あるいはパイプ状等に分類される。さらに、触媒担体の材質としては、高温の排気ガスに曝されることから、耐熱性材料が用いられ、このような材質として、たとえば、コーディエライト等のセラミックス、ステンレス等の耐熱性金属等をあげることができる。
【０００５】
セラミックス製担体は、機械的な衝撃に弱く、また排気抵抗が大きいといった課題があり、排気系の圧力損失の低減や担体の耐熱性の向上等の理由から金属担体が用いられるようになってきた。
【０００６】
金属担体を用いた排ガス浄化用触媒は、オーステナイト系ステンレス鋼ＳＵＳ３０４（１８Ｃｒ−８Ｎｉ）やフェライト系ステンレス鋼ＳＵＳ４３０（１６Ｃｒフェライト系ステンレス鋼）などの鋼材を箔状あるいはシート状に圧延し、この鋼板を加工して金属担体を形成し、この金属担体の表面に担持層を形成し、担持層に触媒金属を担持させた触媒がある。
【０００７】
金属担体を用いた排ガス浄化用触媒は、金属担体の表面に触媒金属が付与されるため、触媒金属の触媒活性により、金属担体が腐食して、触媒の浄化能が低下するという問題を有していた。
【０００８】
詳しくは、触媒担体に直接担持層および触媒金属が付与されているため、触媒金属の活性作用により金属担体が酸化されて腐食し、この金属担体の酸化物（酸化鉄）が担持層および触媒金属に侵入し、触媒金属の触媒活性を低下させていた。また、金属担体の腐食により、触媒金属を担持した担持層に剥離が生じるようになっていた。
【０００９】
さらに、金属担体にＣｒ等の元素が添加されていない一般鋼材を用いると、担持層および触媒金属を担持させた状態で放置しておくだけで、上述のような酸化や腐食が生じ、触媒担体として用いることができなかった。
【００１０】
加えて、オートバイなどに用いられる内燃機関から排出される排ガスは、水分が比較的多く含まれているなど酸化性を有していた。このため、オートバイなどにおいて、金属担体を用いる排ガス浄化用触媒は、金属担体の酸化による腐食が問題となっていた。
【発明の概要】
【発明が解決しようとする課題】
【００１１】
本発明は上記実状に鑑みてなされたものであり、金属担体の酸化、腐食による触媒性能の低下が抑えられた排ガス浄化用金属担体触媒を提供することを課題とする。
【課題を解決するための手段】
【００１２】
上記課題を解決するため本発明者らは、担持層および触媒金属が金属担体の被酸化成分に接触していることが金属担体の腐食を生じさせていることに着目し、金属担体が担持層および触媒金属と直接接触することを避ける方法について検討を重ねた結果、触媒担体の表面に担体被膜を形成し、この担体被膜の表面に担持層および触媒金属を付与することで、上記課題を解決できることを見出した。
【００１３】
すなわち、本発明の排ガス浄化用金属担体触媒は、鉄系金属箔あるいは鉄系金属シートにより形成された金属担体と、Ｎｉを５０〜９７ｗｔ％で含有し、該金属担体の表面を被覆して該金属担体が酸化されることを防止する担体被膜と、担体被膜の表面に形成された担持層と、担持層に担持された触媒金属と、からなることを特徴とする。
【００１４】
本発明の排ガス浄化用金属担体触媒は、触媒担体の表面に担体被膜が被覆されているため、触媒金属が金属担体と直接接触しなくなっている。このため、金属担体に腐食が生じなくなる。この結果、金属担体の腐食により生じる浄化能の低下が生じなくなり、排ガス浄化用金属担体触媒は、その浄化性能を長時間保持できるようになる。
【発明の効果】
【００１５】
本発明の排ガス浄化用金属担体触媒は、鉄系金属よりなる金属担体の表面に担体被膜を形成し、この担体被膜の表面に担持層および触媒金属を付与している。このため、金属担体に触媒金属が直接接触しなくなり、触媒金属の活性作用による金属担体の腐食が抑えられる。この結果、金属担体が腐食することによる担持層の剥離が生じなくなり、排ガス浄化用金属担体触媒としての寿命が長くなる効果を示す。また、金属担体が触媒成分と接触しなくなるため、金属担体の材質についても、耐酸化性等の特性が不要となり、一般鋼材等の安価な材料を用いることができる。
【図面の簡単な説明】
【００１６】
【図１】実施例１のパイプ触媒を示した図である。
【発明を実施するための形態】
【００１７】
本発明の排ガス浄化用金属担体触媒は、金属担体と、担体被膜と、担持層と、触媒金属と、からなる。
【００１８】
金属担体は、鉄系金属箔あるいは鉄系金属シートにより形成される。ここで、金属箔あるいは金属シートを形成する鉄系金属は、鉄を主成分とした金属をしめす。また、この鉄系金属は、金属担体として用いたときに十分な特性を有している。この鉄を主成分とした鉄系金属としては、従来の金属担体に用いられているようなステンレス（ＳＵＳ４０３、ＳＵＳ４３６）以外にも、冷間圧延鋼板（ＳＰＣＣ）等の一般鋼材をあげることができる。
【００１９】
また、金属担体の形状は、特に限定されるものではなく、用途に応じて、適宜選択できる。たとえば、金属シートあるいは金属箔からなる平板と波板とを交互に積そうさせたハニカム体や、あるいは、それぞれを重ね合わせてロール状に巻回して形成されたハニカム体などを用いることができる。このとき、ハニカム体を外筒により収納保持することで、機械的強度が十分に確保できる。この外筒は、ハニカム体と同じ組成をもつ金属シートで形成することができる。このハニカム体の収納保持は、公知の方法でハニカム体を外筒に一体化することができる。なお、いずれの形態においても、金属シートあるいは金属箔の厚さは、用途に応じて適宜選択することができる。
【００２０】
また、別の金属担体の形状として、金属シートあるいは金属箔をパイプ状に形成したパイプ触媒としてもよい。さらに、このパイプ形状の内部の空間を区画する十字状、波板状等の担体板を付与した形状のパイプ触媒としてもよい。
【００２１】
担体被膜は、金属担体の表面を被覆する。担体被膜を金属担体の表面に形成することで、金属担体と担持層および担持層に担持された触媒金属とが接触しなくなり、金属担体が触媒金属の作用により腐食されなくなる。ここで、担体被膜は、耐酸化性を有する物質により形成されることが好ましい。
【００２２】
担持層は、担体被膜の表面に形成される。担持層は、排ガス浄化触媒において、排ガスとの接触面積を大きくするために用いられる。担持層は、通常の排ガス浄化用触媒に形成される担持層とすることができる。
【００２３】
すなわち、担持層は、通常の排ガス浄化用触媒に用いられる耐熱性無機酸化物を用いることができ、好ましい担持層としては、活性アルミナを主成分とする耐熱性無機酸化物である。また、担持層は、セリウムやジルコニウムの酸化物を含むことが好ましい。これらの酸化物を担持層に有することで、排ガス浄化用触媒の浄化特性が向上する。また、担持層の層厚は、特に限定されるものではなく、用途に応じて適宜選択することができる。
【００２４】
触媒金属は、担持層に担持されている。この触媒金属の担持は、担持層を形成した後に担持させても、担持層を形成するときに活性アルミナ等からなるスラリーに混合させて金属担体にコートすることにより付与させても、どちらでも良い。触媒金属は、排ガス浄化用触媒において、排ガスを浄化する成分である。触媒金属は、通常の排ガス浄化用触媒に用いられる触媒金属を用いることができる。すなわち、酸化触媒、還元触媒、三元触媒のいずれの触媒を用いてもよい。
【００２５】
詳しくは、触媒金属に、白金（Ｐｔ）、パラジウム（Ｐｄ）、ロジウム（Ｒｈ）の少なくとも１種を用いることで排ガス中に含まれる一酸化炭素（ＣＯ）、炭化水素（ＨＣ）、および窒素酸化物（ＮＯｘ）を効率よく除去できる。また、触媒金属の担持層への担持量も特に限定されるものではなく、用途に応じて適宜選択することができる。
【００２６】
担体被膜は、ニッケルおよびクロムを有することが好ましい。すなわち、ニッケルおよびクロムを含むことで、排ガス浄化用触媒が酸化性雰囲気となっても、ニッケルおよびクロムが耐酸化性を発揮する酸化被膜である不動態層が担持層との接触面に形成され、金属担体が酸化されることを防止する。
【００２７】
担体被膜は、更に、ＣｒおよびＳｉを有する被膜であることが好ましい。
【００２８】
ニッケルは５０〜９７ｗｔ％、クロムは３〜５０ｗｔ％含まれることが好ましい。なお、含有量のｗｔ％とは、担体被膜全体を１００ｗｔ％としたときのニッケルおよびクロムの割合を示した。
【００２９】
このような担体被膜としては、たとえば、全体を１００ｗｔ％としたときに、Ｎｉを主体とした１８ｗｔ％Ｃｒと１０ｗｔ％Ｓｉとよりなるロウ材や、Ｎｉを主体とした６ｗｔ％Ｃｒと４ｗｔ％Ｓｉとよりなるロウ材、を用いて形成した等をあげることができる。
【００３０】
担体被膜は、ロウ材により形成された被膜であることが好ましい。ここで、ロウ材とは、金属材料をロウ付けするときに用いられる非鉄金属またはその合金を示す。ロウ材は、ロウ付けに用いられることからわかるように、金属材料とよくなじむため、金属担体の表面に均一に付与できる。さらに、ロウ材により形成された担体被膜は、金属担体の表面に強固に被覆する。加えて、ロウ材による担体被膜は、ロウ材を金属担体表面で加熱することで被膜を形成できるため、簡単に担体被膜を形成できる。
【００３１】
ロウ材は金属材料であるため熱伝導性が高いことから、担体被膜をロウ材により形成することで、排ガス浄化用触媒が排気ガスにより加熱されても、排ガス浄化用触媒からの熱の拡散が十分に行われ、過熱による排ガス浄化性能の低下は生じない。
【００３２】
担体被膜は、その厚さが３μｍ以上であることが好ましい。被膜の厚さが３μｍ未満となると、担体被膜にムラが生じ、厚さの薄いところから金属担体に酸化が生じ、担持層にＦｅ酸化物が侵入するようになる。
【００３３】
（排ガス浄化用金属担体触媒の製造）
本発明の排ガス浄化用金属担体触媒の製造は、金属担体の表面に担体被膜を形成した後に担持層を形成し、この担持層に後から触媒金属を担持させること、あるいは触媒金属を担持層を形成するスラリーに混ぜ、このスラリーを担体被膜の表面にコートさせること、で行われる。
【００３４】
まず、金属担体を所定の形状に形成する。すなわち、箔状あるいはシート状の鉄系金属よりなる金属板を加工し、触媒担体を形成する。
【００３５】
つづいて、形成された金属担体の表面に担体被膜を形成する。ここで、ロウ材を用いた担体被膜の形成は、金属担体の表面に、ロウ材を配置した状態で加熱することで形成させることが好ましい。なお、加熱は、真空雰囲気でなされることが好ましい。真空雰囲気で加熱されることで、まわりの雰囲気ガスの元素が形成される被膜に含まれることが防止される。また、このときの加熱温度は、ロウ材が溶融できる程度の温度であることが好ましい。
【００３６】
その後、担体被膜の表面に担持層を形成し、この担持層に触媒金属を担持させる。担体被膜の表面に担持層を形成する方法は、通常の触媒担体の製造方法に用いられる方法を用いることができる。すなわち、担持層を形成する耐熱性無機酸化物のスラリーを調整し、このスラリーを担体被膜の表面に塗布し、乾燥、焼成させることで製造される。
【００３７】
また、担持層への触媒金属の担持は、担持層が形成された触媒担体を、触媒金属が含まれる溶液に浸漬させることで行われる。担持層に触媒金属を供給した触媒担体は乾燥、焼成されて排ガス浄化用触媒となる。また、この触媒金属の担持は、担持層を形成する耐熱性無機酸化物のスラリーに触媒金属を混合させた混合スラリーとし、この混合スラリーを担体被膜の表面にコートして触媒金属を有する担持層を形成する方法を用いても良い。すなわち、本発明の排ガス浄化用金属担体触媒は、その製造方法として、金属担体の表面にロウ材を配置した状態で、ロウ材が溶融する温度に加熱して担体被膜を形成する工程と、担体被膜の表面に担持層を形成する工程と、担持層に触媒金属を担持する工程と、を有することが好ましい。
【００３８】
本発明の排ガス浄化用金属担体触媒は、担持層および触媒金属と金属担体との間に担体被膜が形成されているため、金属担体が触媒金属の活性作用により腐食しなくなる。金属担体に腐食が生じなくなることで排ガス浄化用金属担体触媒の触媒性能が低下しなくなり、長寿命となる。また、本発明の排ガス浄化用金属担体触媒は、金属担体の材質に安価な一般鋼材等の鋼材を用いることができる効果を有する。すなわち、触媒金属の活性作用が担体被膜により抑えられているため、金属担体に耐酸化性等の特性が得に必要とされなくなるためである。
【００３９】
本発明の排ガス浄化用金属担体触媒は、耐酸化性に優れていることから、酸化性雰囲気の排ガスが排出されやすい二輪車等において特に有用である。
【実施例】
【００４０】
以下、実施例を用いて本発明を説明する。
【００４１】
本発明の実施例として、鉄系金属よりなるパイプ状の金属担体を用いて触媒を作製した。
【００４２】
（実施例１）
実施例１は、パイプ状の金属担体１と、パイプ状の金属担体１の内周面を被覆するロウ付けされたロウ材よりなる担体被膜２と、担体被膜２の表面に形成された担持層３と、担持層３に担持された触媒金属と、から構成される。この実施例１のパイプ触媒において、断面の様子を図１に示した。
【００４３】
ここで、金属担体には、ＳＰＣＣ（冷間圧延鋼板）により形成された厚さ１．５ｍｍ、内径３０ｍｍ、容量１００ｌのパイプを用いた。ここで、パイプの容量とは、パイプの内部空間の容積を示す。このパイプは、市販のＳＰＣＣ製のパイプを所定の長さに切断して用いられた。
【００４４】
また、担体被膜を形成するロウ材は、Ｎｉを主体とし、Ｃｒ１８ｗｔ％、Ｓｉ１０ｗｔ％よりなるロウ材が用いられた。
【００４５】
担持層は、活性アルミナを主成分とする耐熱性無機酸化物により形成され、その担持厚は、３０μｍであった。また、触媒金属は、ＰｔおよびＲｈが、それぞれ５ｗｔ％、１ｗｔ％の担持量で担持された。
【００４６】
実施例１のパイプ触媒は、以下の手段により製造された。
【００４７】
ＳＰＣＣよりなる金属担体の内周面にロウ材を、厚さが１０〜１００μｍの厚さとなるように塗布し、この状態で真空雰囲気で、１２００℃で１時間保持して金属担体の表面に担体被膜を形成した。
【００４８】
つづいて、活性アルミナ、バインダー、水を所定量となるように秤量し、これらを均一に混合したスラリーを調整した。調整されたスラリーを金属担体にコートし、乾燥させた。つづいて、触媒金属の溶液を、この乾燥したスラリーコート担体に含浸させ、担持層に貴金属を付着させた。その後、このコート担体を２５０℃、１時間焼成して製造した。
【００４９】
（実施例２）
実施例２は、金属担体がＳＵＳ３０４により形成されていること以外は実施例１と同様なパイプ触媒である。また、実施例２のパイプ触媒の製造方法も、実施例１の手段と同様であった。
【００５０】
（実施例３）
実施例３は、金属担体がＳＵＳ４３６Ｌにより形成されていること以外は実施例１と同様なパイプ触媒である。また、実施例３のパイプ触媒の製造方法も、実施例１の手段と同様であった。
【００５１】
（実施例４）
実施例４は、パンチングされたパイプを金属担体として用い、このパンチングされたパイプの外周面および内周面に触媒成分を付与した触媒である。
【００５２】
詳しくは、触媒担体に、ＳＵＳ３０４よりなり、厚さ１．０ｍｍ、内径２５ｍｍ、容量１５０ｌのパイプを用いた。なお、パンチング穴は、φ３ｍｍの穴が６ｍｍの間隔で千鳥状に開けられている。
【００５３】
また、担体被膜を形成するロウ材は、Ｎｉを主体とし、Ｃｒ６ｗｔ％、Ｓｉ４ｗｔ％よりなるロウ材が用いられた。
【００５４】
実施例４の触媒は、パンチングされたパイプを金属担体として用い、このパンチングパイプの表面に担体被膜を付与し、パンチングパイプの内周面側および外周面側の担体被膜表面に触媒成分を形成させて製造された。
【００５５】
実施例４の触媒は、パンチングパイプの表面に担体被膜を形成するときに、ロウ材の塗布厚さを５０〜２００μｍとして、１０００℃で１時間保持して金属担体の表面に担体被膜を形成した。
【００５６】
担体被膜が形成されたパンチングパイプの内周面および外周面に、実施例１〜３において作製されたものと同様のスラリーを塗布し、乾燥させて担持層を形成した。つづいて、この担持層に、実施例１〜３と同様に調整された触媒金属溶液を、含浸させた後に２５０℃、１時間焼成した。
【００５７】
（比較例１）
比較例１は、担体被膜を金属担体と担持層の間に形成していないこと以外は、実施例２のパイプ触媒と同様なパイプ触媒である。詳しくは、実施例２において用いられた金属担体のパイプの内周面に、担持層および触媒金属を直接付与したパイプ触媒である。
【００５８】
比較例１のパイプ触媒の製造は、実施例２において用いられたパイプの内周面に直接、担持層を形成し、この担持層に触媒金属を担持させたものである。ここで、担持層の形成および担持層への触媒金属への担持は、実施例２において用いられた方法と同様の材料を用いてなされた。
【００５９】
（比較例２）
比較例２は、金属担体の表面にロウ材層を形成させ、このロウ材層の表面に担持層および触媒金属を付与したパイプ触媒である。なお、このロウ材層は、金属担体の表面と接触しているだけで、金属担体の表面にロウ付けされているものではない。
【００６０】
比較例２のパイプ触媒の製造は、まず、実施例２において用いられたパイプの内周面にロウ材を１０〜１００μｍの厚さで塗布し、この状態で乾燥機を用いて大気雰囲気下２５０℃で１時間保持した。この保持により、ロウ材に含まれていたバインダ成分が蒸発し、金属成分がパイプの表面に残留する。このとき、パイプの表面で、ロウ材中の金属成分は、粒子の状態のままパイプの表面に付着している。
【００６１】
つづいて、このロウ材層を形成した金属担体のパイプの内周面に、実施例２と同様にして担持層を形成した後に触媒金属を担持させて製造された。
【００６２】
（評価）
実施例の評価として、高温に保持された炉内に触媒を配置し、この炉内に二種類の試験ガスを交互に導入することを繰り返す耐久試験を行った後に、触媒の状態を確認する評価試験を行った。
【００６３】
詳しくは、内部の温度が９００℃に保持された炉の内部に触媒を配置し、この炉内の雰囲気を、１０％Ｈ２Ｏ、１％Ｏ２、Ｎ２バランスよりなるガスと、１０％Ｈ２Ｏ、１％ＣＯ、Ｎ２バランスよりなるガスと、を６０秒ごとに交互に導入することを５時間繰り返した。その後、触媒の様子を観察し、その状態により評価を行った。
【００６４】
この評価の結果を表１に示した。表１において、耐酸化性の評価の○は、担持層への金属酸化物の侵入なしを示し、△は、担持層への金属酸化物の侵入が一部に見られる状態であり、×は、金属酸化物が担持層の表面を覆っている状態を示すものであった。また、耐剥離性の評価における○は、担持層の剥離無しであり、×は、担持層の剥離有りであった。
【００６５】
【表１】
2010051965.tif 000003
【００６６】
表１より、実施例１〜４の触媒は、耐酸化性に優れている。さらに、担持層の剥離も見られなかったことから、金属担体に腐食が生じていない。また、比較例１は、耐酸化性の評価が悪く、金属担体が腐食し、担持層に剥離が生じていた。比較例２は、金属担体の酸化が若干見られ、担持層の剥離も多少発生していた。
【００６７】
すなわち、実施例１〜４の触媒は、耐酸化性に優れていることから、金属担体に腐食が生じなくなり、金属担体が腐食することにより生じていた担持層の剥離が生じなくなった。
【００６８】
また、比較例１は、金属担体の表面に担持層が形成されており、酸化性物質が金属担体に接触でき、金属担体が容易に酸化され腐食を生じ、担持層が剥離している。比較例２は、金属担体表面に形成されたロウ材層が、酸化性物質が金属担体に接触することを抑えているが、完全にブロックできず、耐酸化性がやや劣る。
【符号の説明】
【００６９】
１…金属担体          ２…担体被膜        ３…担持層
【図１】
2010051965.tif 000004